(57)【要約】【解決課題】水性媒体中で優れた分散性および保存安定性を発揮するとともに、インクジェットインク等の水性インクに用いたときに優れた吐出性、画像濃度、色相および彩度を発揮するスルホン化有機顔料塩水性分散体を簡便に製造する方法を提供する。【解決手段】有機顔料を、ジメチルアセトアミドまたはジメチルホルムアミドと水性媒体との存在下に、亜硫酸塩または亜硫酸水素塩と混合し、分散処理した後、スルホン化処理し、次いで精製処理、中和処理および脱塩精製処理を順次施すことを特徴とするスルホン化有機顔料塩水性分散体の製造方法である。【選択図】なし【特許請求の範囲】
【請求項１】
有機顔料を、ジメチルアセトアミドまたはジメチルホルムアミドと、水性媒体との存在下に、亜硫酸塩または亜硫酸水素塩と混合し、分散処理した後、スルホン化処理し、次いで精製処理、中和処理および脱塩精製処理を順次施すことを特徴とするスルホン化有機顔料塩水性分散体の製造方法。
【請求項２】
前記有機顔料、ジメチルアセトアミドまたはジメチルホルムアミド、水性媒体、亜硫酸塩または亜硫酸水素塩の混合が、水性媒体の質量／亜硫酸塩または亜硫酸水素塩の質量で表わされる比が１〜９、亜硫酸塩または亜硫酸水素塩の質量／有機顔料の質量で表わされる比が１〜２０、ジメチルアセトアミドまたはジメチルホルムアミドの質量／有機顔料の質量で表わされる比が５〜５００になるように行われ、
前記スルホン化処理が、２０〜１５０℃の温度条件下、２〜２００時間保持することにより行われる請求項１に記載のスルホン化有機顔料塩水性分散体の製造方法。
【請求項３】
前記中和処理が、９０〜１５０℃の温度条件下、塩基性化合物によりｐＨが７〜９になるように行われる請求項１または請求項２に記載のスルホン化有機顔料塩水性分散体の製造方法。
【発明の詳細な説明】
【技術分野】
【０００１】
本発明は、スルホン化有機顔料塩水性分散体の製造方法に関する。
【背景技術】
【０００２】
近年、水性インキはその安全性と環境負荷が少ないことから幅広い分野で有機溶剤系インキに取って代わり普及している。特にビジネス用途などではオフィスにおいて各種印刷に使用されるインクとして臭いのない水性色材が必要不可欠であり、産業用途でも作業環境、インキや塗料の取り扱いの安全性、廃液処理の問題から有機溶剤の使用をできる限り少なくする傾向が強まっている。また、水性着色材は、有機溶剤型着色材に比べ、製造時に防爆設備、排気設備、有機溶剤回収装置などの特別な装置が要らず製造コストが安価であることも普及の要因となっている。
【０００３】
水性着色材としては主に染料と顔料の二つが用途に応じて使い分けられており、染料は階調性に優れ高解像度の画像形成がしやすい反面、耐光性が低く実用上問題がある。これに対して、顔料は、耐水性、耐光性が極めて優れていることから、現在では、顔料インクが数多く提供されるようになっている。
【０００４】
印刷製版を経て印刷されるグラビアインキ、オフセット印刷用の水性リキッドインクも開発されているが、水性インクを用いるオフィス向けの記録方法として最も普及し始めているものはインクジェット記録方法である。
【０００５】
インクジェット記録方法は、微細なノズルヘッドからインク液滴を吐出して、文字や画像を紙などの記録媒体の表面に記録する方法であり、非接触で記録することにより、普通紙をはじめ多種多様な記録媒体にフルカラーで印刷版をおこすことなくオンデマンドで容易に印刷可能であることから広く普及し始めている。
【０００６】
インクジェット記録方法を採用したインクジェットプリンターは、微細なノズルヘッドからインク液滴を吐出して、文字や画像を紙などの記録媒体の表面に記録する方法であり、代表的な記録方式としてバブルジェット（登録商標）方式とピエゾ方式とがある。前者はノズルヘッドまで導いたインクをヒーターで瞬間的に加熱して泡を発生させ、その泡による体積膨張でインク液を断続的に吐出する記録方式であり、後者は電歪素子(圧電素子)を用いて電気信号を機械信号に変換し、ノズルヘッド部分に貯えたインク液滴を断続的に吐出する記録方式である。
【０００７】
一方、顔料は染料に比べ分散性に劣ることから、インクジェットプリンターの普及に伴い、水性媒体に対してより優れた分散性を発揮する顔料インクが求められるようになっている。
しかしながら、顔料のうち例えば有機顔料は、顔料同士が凝集して粒径の大きな凝集体を形成する傾向があることから、有機顔料粒子の粒径をインクジェットインク等の水性インクに好適に使用し得る範囲に長期に亘って制御することは困難である。
【０００８】
そこで、特許文献１（特開平１０−１１０１２９号公報）には、有機顔料に対し、スルホン化剤であるスルファミン酸またはスルホン化ピリジン塩を加熱処理下に反応させて、有機顔料表面に親水性基であるスルホン酸基を導入する方法が開示されているが、この方法は、活性を上げるために高温で処理する必要があるものであるため、有機顔料の色相や彩度を著しく低下させてしまうものであった。
【先行技術文献】
【特許文献】
【０００９】
【特許文献１】特開平１０−１１０１２９号公報
【発明の概要】
【発明が解決しようとする課題】
【００１０】
従って、本発明は、水性媒体中で優れた分散性および保存安定性を発揮するとともに、インクジェットインク等の水性インクに用いたときに優れた吐出性、画像濃度、色相および彩度を発揮するスルホン化有機顔料塩水性分散体を簡便に製造する方法を提供することを目的とするものである。
【課題を解決するための手段】
【００１１】
上記技術課題を解決するため、本発明者等は、極性溶媒であるジメチルアセトアミドまたはジメチルホルムアミドの存在下に有機顔料を亜硫酸塩または亜硫酸水素塩で処理することにより、有機顔料を効果的にスルホン化することを着想した。しかしながら、本発明者等の検討によれば、ジメチルアセトアミドまたはジメチルホルムアミドは亜硫酸塩や亜硫酸水素塩の溶解能が低く分散媒として使用し難いことが判明した。そこで本発明者等がさらに検討したところ、ジメチルアセトアミドまたはジメチルホルムアミドと、水性溶媒との共存下、有機顔料を亜硫酸塩または亜硫酸水素塩でスルホン化処理すれば、亜硫酸塩や亜硫酸水素塩の分散性を向上させつつ有機顔料を効果的にスルホン化することができ、さらに精製処理、中和処理および脱塩精製処理を順次施すことにより、水性媒体中で優れた分散性および保存安定性を発揮するとともに、インクジェットインク等の水性インクに用いたときに優れた吐出性、画像濃度、色相および彩度を発揮するスルホン化有機顔料塩水性分散体を容易に作製し得ることを見出し、本知見に基づいて本発明を完成するに至った。
【００１２】
すなわち、本発明は、
（１）有機顔料を、ジメチルアセトアミドまたはジメチルホルムアミドと、水性媒体との存在下に、亜硫酸塩または亜硫酸水素塩と混合し、分散処理した後、スルホン化処理し、次いで精製処理、中和処理および脱塩精製処理を順次施すことを特徴とするスルホン化有機顔料塩水性分散体の製造方法、
（２）前記有機顔料、ジメチルアセトアミドまたはジメチルホルムアミド、水性媒体、亜硫酸塩または亜硫酸水素塩の混合が、水性媒体の質量／亜硫酸塩または亜硫酸水素塩の質量で表わされる比が１〜９、亜硫酸塩または亜硫酸水素塩の質量／有機顔料の質量で表わされる比が１〜２０、ジメチルアセトアミドまたはジメチルホルムアミドの質量／有機顔料の質量で表わされる比が５〜５００になるように行われ、
前記スルホン化処理が、２０〜１５０℃の温度条件下、２〜２００時間保持することにより行われる上記（１）に記載のスルホン化有機顔料塩水性分散体の製造方法、
（３）前記中和処理が、９０〜１５０℃の温度条件下、塩基性化合物によりｐＨが７〜９になるように行われる上記（１）または（２）に記載のスルホン化有機顔料塩水性分散体の製造方法、
を提供するものである。
【発明の効果】
【００１３】
本発明によれば、ジメチルアセトアミドまたはジメチルホルムアミドと、水性媒体との存在下に、有機顔料を亜硫酸塩または亜硫酸水素塩で処理することにより、亜硫酸塩や亜硫酸水素塩の分散性を向上させつつ有機顔料を効果的にスルホン化処理することができ、該スルホン化処理後に、精製処理、中和処理および脱塩精製処理を順次施すことにより、水性媒体中で優れた分散性および保存安定性を発揮するとともに、インクジェットインク等の水性インクに用いたときに優れた吐出性、画像濃度、色相および彩度を発揮するスルホン化有機顔料塩水性分散体を簡便に製造することができる。
【発明を実施するための形態】
【００１４】
本発明のスルホン化有機顔料塩水性分散体の製造方法は、有機顔料を、ジメチルアセトアミドまたはジメチルホルムアミドと水性媒体との存在下に、亜硫酸塩または亜硫酸水素塩と混合し、分散処理した後、スルホン化処理し、次いで精製処理、中和処理および脱塩精製処理を順次施すことを特徴とするものである。
【００１５】
本発明のスルホン化有機顔料塩水性分散体の製造方法において、有機顔料としては、トルイジンレッド、トルイジンマルーン、ハンザエロー、ベンジジンエロー、ピラゾロンレッド等の不溶性アゾ顔料、リトールレッド、ヘリオボルドー、ピグメントスカーレット、パーマネントレッド２Ｂ等の溶性アゾ顔料、アリザリン、インダントロン、チオインジゴマルーン等の建染染料からの誘導体、フタロシアニンブルー、フタロシアニングリーン等のフタロシアニン系顔料、キナクリドンレッド、キナクリドンマゼンタ等のキナクリドン系顔料、ペリレンレッド、ペリレンスカーレット等のペリレン系顔料、イソインドリノンエロー、イソインドリノンオレンジ等のイソインドリノン系顔料、ピランスロンレッド、ピランスロンオレンジ等のピランスロン系、チオインジゴ系顔料、縮合アゾ系顔料、ベンズイミダゾロン系顔料、フラバンスロンエロー、アシルアミドエロー、キノフタロンエロー、ニッケルアゾエロー、銅アゾメチンエロー、ペリノンオレンジ、アンスロンオレンジ、ジアンスラキノニルレッド、ジオキサジンバイオレット等から選ばれる一種以上を例示することができる。
【００１６】
本発明のスルホン化有機顔料塩水性分散体の製造方法において、有機顔料の平均粒子径は、０．１μｍ〜１０００μｍであることが適当である。
なお、本出願書類において、上記有機顔料の平均粒子径は、レーザー沈降方式粒度分布測定装置（島津製作所社製  ＳＡＬＤ−２１００）を用いて測定した、体積基準積算粒度分布における積算粒度で５０％の粒子径（平均粒子径Ｄ５０）を求めることにより算出することができる。
上記粒度分布測定装置により、懸濁液中でブラウン運動を行っている粒子にレーザ光を照射し、ドップラー効果により変調した散乱光の周波数の変調度合いからブラウン運動の激しさ、すなわち粒子径を測定することができる。
【００１７】
従来より、有機顔料は、スルホン化処理時に変性され易く、色相や彩度が変化し易いことから、水性インクに適したものを作製し難いという技術課題が存在していたが、本発明のスルホン化有機顔料塩水性分散体の製造方法においては、有機顔料を特定の方法で処理するものであることから、水性媒体中で優れた分散性および保存安定性を発揮するとともに、インクジェットインク等の水性インクに用いたときに、優れた画像濃度、色相および彩度を発揮するスルホン化有機顔料塩水性分散体を得ることができる。
【００１８】
本発明のスルホン化有機顔料塩水性分散体の製造方法においては、極性溶媒としてジメチルアセトアミドまたはジメチルホルムアミドが用いられる。
ジメチルアセトアミドは、ＣＨ３ＣＯＮ（ＣＨ３）２という構造式で表されるＮ、Ｎ−ジメチルアセトアミドとも称される有機化合物である。ジメチルアセトアミドとしては、市販品として流通している公知のものを使用することができる。
ジメチルホルムアミドは、（ＣＨ３）２ＮＣＨＯという構造式で表されるＮ、Ｎ−ジメチルホルムアミドとも称される有機化合物である。ジメチルホルムアミドとしては、市販品として流通している公知のものを使用することができる。
本発明の製造方法において、亜硫酸塩を用いて有機顔料をスルホン化する場合には、極性溶媒としてジメチルアセトアミドを用いることが好ましく、亜硫酸水素塩を用いて有機顔料をスルホン化する場合には、極性溶媒としてジメチルホルムアミドを用いることが好ましい。
【００１９】
本発明のスルホン化有機顔料塩水性分散体の製造方法においては、ジメチルアセトアミドまたはジメチルホルムアミドの存在下に有機顔料を亜硫酸塩または亜硫酸水素塩でスルホン化することから、凝集状態にある有機顔料を微小な粒子状態に効果的に解すことが可能となり、この有機顔料の解れ状態を維持しつつ有機顔料表面の濡れ性を向上させて、有機顔料を効果的にスルホン化することができる。
また、ジメチルアセトアミドまたはジメチルホルムアミドは、有機顔料の溶解性が低く、活性プロトンを有さないものであることから、スルホン化処理によって有機顔料表面に生成するスルホン酸基との反応を抑制することができる。
【００２０】
本発明のスルホン化有機顔料塩水性分散体の製造方法においては、ジメチルアセトアミドまたはジメチルホルムアミドとともに、水性媒体の存在下、有機顔料と亜硫酸塩または亜硫酸水素塩とを混合する。
水性媒体としては、水や、水を主成分としさらに水溶性有機溶剤を含むものを挙げることができ、水のみからなるものが好ましい。
【００２１】
水性媒体を構成する水としては、イオン交換水（脱イオン水）や蒸留水等の精製水が挙げられる。  
【００２２】
本発明者等の検討によれば、単にジメチルアセトアミドまたはジメチルホルムアミドの存在下に有機顔料を亜硫酸塩または亜硫酸水素塩と混合しただけででは、亜硫酸塩または亜硫酸水素塩がジメチルアセトアミドまたはジメチルホルムアミドに十分に溶解、分散しないことから、有機顔料に対して、ジメチルアセトアミドまたはジメチルホルムアミドと亜硫酸塩または亜硫酸水素塩とを充分に接触させ難いことが判明した。
これに対して、本発明のスルホン化有機顔料塩水性分散体の製造方法においては、ジメチルアセトアミドまたはジメチルホルムアミドとともに水性媒体の存在下に有機顔料を亜硫酸塩または亜硫酸水素塩と混合していることから、亜硫酸塩または亜硫酸水素塩の溶解性を向上させてその分散性を高めることができ、有機顔料を効果的にスルホン化することができる。
【００２３】
本発明のスルホン化有機顔料塩水性分散体の製造方法において、亜硫酸塩としては、亜硫酸ナトリウム（Ｎａ２ＳＯ３）、亜硫酸カリウム（Ｋ２ＳＯ３）、亜硫酸アンモニウム((ＮＨ４)２ＳＯ３、亜硫酸鉄(ＦｅＳＯ３)等を挙げることができる。また、亜硫酸水素塩としては、亜硫酸水素化ナトリウム（ＮａＨＳＯ３）、亜硫酸水素化カリウム（ＫＨＳＯ３）、亜硫酸水素アンモニウム((ＮＨ４ＨＳＯ３)等を挙げることができる。
亜硫酸塩または亜硫酸水素塩としては、市販品として流通している公知のものを使用することができる。
【００２４】
本発明のスルホン化有機顔料塩水性分散体の製造方法においては、「水性媒体の質量／亜硫酸塩または亜硫酸水素塩の質量」で表わされる比が１〜９となるように混合することが好ましく、４〜８となるように混合することがより好ましく、３〜７となるように混合することがさらに好ましい。
本発明のスルホン化有機顔料塩水性分散体の製造方法において、上記「水性媒体の質量／亜硫酸塩または亜硫酸水素塩の質量」で表わされる比を上記範囲内に制御しつつ水性媒体と亜硫酸塩または亜硫酸水素塩とを混合することにより、ジメチルアセトアミドまたはジメチルホルムアミドに難溶な亜硫酸塩または亜硫酸水素塩を溶解、分散し易くなるとともに、有機顔料表面の濡れ性を効果的に向上させて有機顔料を容易にスルホン化することができる。
【００２５】
本発明のスルホン化有機顔料塩水性分散体の製造方法においては、「亜硫酸塩または亜硫酸水素塩の質量／有機顔料の質量」で表わされる比が１〜２０となるように混合することが好ましく、５〜１５となるように混合することがより好ましく、７〜１０となるように混合することがさらに好ましい。
本発明のスルホン化有機顔料塩水性分散体の製造方法において、上記「亜硫酸塩または亜硫酸水素塩の質量／有機顔料の質量」で表わされる比を上記範囲内に制御しつつ亜硫酸塩または亜硫酸水素塩と有機顔料とを混合することにより、有機顔料表面の濡れ性を効果的に向上させつつ、有機顔料を容易にスルホン化することができる。
【００２６】
本発明のスルホン化有機顔料塩水性分散体の製造方法においては、「ジメチルアセトアミドまたはジメチルホルムアミドの質量／有機顔料の質量」で表わされる比が５〜５００となるように混合することが好ましく、１０〜４００となるように混合することがより好ましく、２０〜３００となるように混合することがさらに好ましい。
本発明のスルホン化有機顔料塩水性分散体の製造方法において、上記「ジメチルアセトアミドまたはジメチルホルムアミドの質量／有機顔料の質量」で表わされる比を上記範囲内に制御しつつジメチルアセトアミドまたはジメチルホルムアミドと有機顔料とを混合することにより、ジメチルアセトアミドまたはジメチルホルムアミドによる有機顔料表面の濡れ性を容易に向上することができ、有機顔料を凝集状態から微小な粒子状態に効果的に解すことが可能となり、この有機顔料の解れ状態を維持しつつ有機顔料を効率的にスルホン化処理することができる。
【００２７】
本発明のスルホン化有機顔料塩水性分散体の製造方法において、有機顔料に対する、ジメチルアセトアミドまたはジメチルホルムアミド、水性媒体、亜硫酸塩または亜硫酸水素塩の混合の順序および方法は特に制限されず、例えば、亜硫酸塩または亜硫酸水素塩を水性媒体に溶解させた後、ジメチルアセトアミドまたはジメチルホルムアミドを混合して混合溶液とし、この混合溶液に対してさらに有機顔料を混合する方法を挙げることができる。
【００２８】
本発明のスルホン化有機顔料塩水性分散体の製造方法においては、有機顔料、ジメチルアセトアミドまたはジメチルホルムアミド、水性媒体、亜硫酸塩または亜硫酸水素塩を混合した後、分散処理を行う。分散処理は、分散機により行うことが好ましい。
【００２９】
分散機としては、高圧ホモジナイザー、サンドミル、ダイノーミル、ボールミル、ペイントシェーカー、超音波分散機、高圧の室内にてキャビテーション効果で分散する分散機等を挙げることができる。また、通常の撹拌羽を用いた攪拌機や、高速の分散機、乳化機等によって分散処理を施してもよい。
【００３０】
本発明のスルホン化有機顔料塩水性分散体の製造方法において、分散処理を、撹拌羽を用いた攪拌機を用いて行う場合、攪拌速度１００ｒｐｍ以上で１０〜３０分間行うことが妥当である。攪拌速度が１００ｒｐｍ未満であると有機顔料に対して亜硫酸塩または亜硫酸水素塩を十分に接触することができなくなり、十分なスルホン化を行い難くなる。
【００３１】
分散処理を、高圧ホモジナイザーを用いて行う場合、１００ＭＰａ〜２００ＭＰａの圧力で通過回数が１回〜５回となるように行うことが妥当である。
上記圧力が、１００ＭＰａ未満であると粒子の粉砕が十分に行い難く、２００ＭＰａを超えると粒子径が小さくなり過ぎる傾向にある。また、通過回数が、５回を超えると粉砕し過ぎることになる。
【００３２】
分散処理を、サンドミル、ダイノーミルなどのメディアミルを用いて行う場合は、ビーズ径が３０μｍ〜１ｍｍであるビーズを用い、回転数１５００ｒｐｍ〜３５００ｒｐｍ程度の条件下で、１０〜３０分間処理することが好ましい。
上記ビーズ径が３０μｍ未満であると、スルホン化処理された有機顔料の粒子径が小さくなり過ぎる傾向にあり、上記ビーズ径が１ｍｍを超えると有機顔料粒子が小さくなりにくくなる。
また、上記回転数が１５００ｒｐｍ未満であるとビーズ粒子と有機顔料との接触インパクトが弱くなり粒子径が小さくなりにくく、上記回転数が３５００μｍを超えると逆にインパクトが大きくなりすぎて、粒子径が小さくなり過ぎる傾向にある。
【００３３】
本発明のスルホン化有機顔料塩水性分散体の製造方法において、分散処理を、高圧ホモジナイザーや、サンドミル、ダイノーミル等のメディアミルにより行うことにより、粒子径が小さく所望粒子径を有する有機顔料を得易くなる。
【００３４】
本発明のスルホン化有機顔料塩水性分散体の製造方法において、分散処理は、有機顔料の平均粒子径が０．５〜５μｍになるように行うことが好ましく、０．５〜２μｍになるように行うことがより好ましく、０．５〜１μｍになるように行うことがさらに好ましい。
【００３５】
なお、本出願書類において、上記スルホン化した有機顔料の平均粒子径は、ヘテロダインレーザドップラー方式粒度分布測定装置〔マイクロトラック社製、ＵＰＡ  ｍｏｄｅｌ９３４０〕を用いて測定した、体積基準積算粒度分布における積算粒度で５０％の粒子径（平均粒子径Ｄ５０）を意味する。
【００３６】
本発明のスルホン化有機顔料塩水性分散体の製造方法において、スルホン化処理は、２０℃〜１５０℃の温度条件下で、２〜２００時間保持することにより行うことが好ましい。
上記スルホン化処理温度は、５０〜１００℃がより好ましく、８０〜１００℃がさらに好ましい。
本発明のスルホン化有機顔料塩水性分散体の製造方法において、スルホン化処理温度が上記範囲内にあることにより、反応活性を高めつつ有機顔料を効率的にスルホン化することができる。
また、スルホン化処理時間は、２〜１００時間がより好ましく、２４〜１００時間がさらに好ましい。
本発明のスルホン化有機顔料塩水性分散体の製造方法において、スルホン化処理時間が上記範囲内にあることにより、有機顔料を効率的にスルホン化することができる。
【００３７】
本発明のスルホン化有機顔料塩水性分散体の製造方法においては、上記スルホン化処理を施した後、精製処理、中和処理および脱塩精製処理が順次施される。
【００３８】
本発明のスルホン化有機顔料塩水性分散体の製造方法において、精製処理は、上記スルホン化処理を施した有機顔料の含有液を、大量水（２０倍以上）に転送した後、限外濾過膜により、残存する溶媒や亜硫酸塩または亜硫酸水素塩などを排出することにより行うことが好ましい。
上記限外濾過膜としては、ポリスルホン系、ポリアクリロニトリル系、セラミック系の限外濾過膜を挙げることができ、分画分子量が１００００以上であるものが好ましい。分画分子量が１００００未満であると精製処理時間が超過気味になることから、効率的な精製を行い難くなる。
【００３９】
本発明のスルホン化有機顔料塩水性分散体の製造方法において、中和処理は、上記精製処理を施すことにより得られたスルホン化有機顔料塩を含む分散体に対し、塩基性化合物を添加することにより行うことができる。
塩基性化合物としては、水酸化リチウム、水酸化ナトリウム、水酸化カリウム、水酸化セシウム等のアルカリ金属水酸化物や、アンモニア、水酸化第四級アンモニウム、水酸化テトラメチルアンモニウム、コリン、水酸化テトラエチルアンモニウム、水酸化テトラブチルアンモニウム等から選ばれる一種以上を挙げることができる。
【００４０】
上記塩基性化合物は、水溶液として供することが好ましく、該水溶液において、塩基性化合物の濃度は、例えば０．１〜１．０ｍｏｌ／リットルであることが好ましい。
【００４１】
本発明のスルホン化有機顔料塩水性分散体の製造方法において、中和処理は、９０〜１５０℃の温度条件下で行うことが好ましい。中和処理温度が９０℃未満であると、有機顔料表面上に形成したスルホン酸基に対してカウンターイオンが定着し難くなる。
【００４２】
本発明のスルホン化有機顔料塩水性分散体の製造方法において、中和処理は、中和処理物のｐＨが７〜９になるように行うことが好ましい。
中和処理物のｐＨが上記範囲内にあることにより、得られるスルホン化有機顔料塩水性分散体において、長期間に亘って顔料の自己分散性を発揮し易くなるとともに、インクジェットインクに用いたときに、インクジェットノズルの腐食を抑制し易くなる。
また、中和処理時間は３〜１０時間であることが好ましい。
【００４３】
本発明のスルホン化有機顔料塩水性分散体の製造方法において、脱塩精製処理は、上記中和処理物に対し、再度、限外濾過膜を用いて残塩を除去することで行うことができる。脱塩精製処理に用いる限外濾過膜は、スルホン化処理後の精製処理で用いたものと同様のものを挙げることができる。
脱塩精製処理は、脱塩精製処理物の電気伝導度が０．２ｍＳ／ｍ（ミリ・ジーメンス／メートル）未満になるように行うことが好ましい。
【００４４】
本発明のスルホン化有機顔料塩水性分散体の製造方法においては、所望濃度になるまで上記限外濾過を繰り返して濃度調整してもよいし、上記脱塩処理により得られた脱塩処理物を水性媒体中に添加して濃度調整してもよい。また、濃度調整後にホモジナイザー等によりさらに短時間分散処理を施してもよい。脱塩精製処理した直後に脱塩精製処理物を行うことにより、乾燥工程を経ずに、容易に濃度調整することができる。
上記濃度調整は、調整後のスルホン化有機顔料塩の濃度が１０〜４０質量％になるように行うことが適当である。
【００４５】
このようにして、スルホン化有機顔料塩水性分散体を製造することができる。
本発明のスルホン化有機顔料塩水性分散体の製造方法によれば、水性媒体中で優れた分散性および保存安定性を発揮するとともに、インクジェットインク等の水性インクに用いたときに優れた吐出性、画像濃度、色相および彩度を発揮するスルホン化有機顔料塩水性分散体を簡便に製造する方法を提供することができる。
【００４６】
次に、本発明の製造方法で得られたスルホン化有機顔料塩水性分散体を用いてインクジェットインク用スルホン化有機顔料塩水性分散体を調製する方法について説明する。
本発明の製造方法で得られたスルホン化有機顔料塩水性分散体を用いてインクジェットインク用スルホン化有機顔料塩水性分散体を調製する場合、本発明の製造方法によりスルホン化有機顔料塩水性分散体を作製した後、スルホン化有機顔料塩の平均粒子径が８０〜３００ｎｍ、最大粒子径が７００ｎｍ以下となるようにさらに湿式分級処理を行うことが好ましい。
【００４７】
湿式分級処理する処理対象としては、本発明に係るスルホン化有機顔料塩水性分散体の製造方法における、脱塩精製処理物または脱塩精製後に濃度調整した濃度調製物の何れであってもよい。
【００４８】
湿式分級処理方法としては、濾過法や遠心分離法を挙げることができる。
濾過法により湿式分級処理する場合、孔径３μｍ以下のフィルター、好ましくは孔径１．０μｍ以下のフィルター、さらに好ましくは孔径０．４５μｍ以下のフィルターにより十分に濾過することが好ましい。
また、フィルターによる濾過に先立って、遠心分離によって大きな粒子径のものを除いてもよく、これによってフィルターによる濾過の際に目詰まりを少なくし、効率的に濾過するとともにフィルター寿命を延ばすことができる。
【００４９】
湿式分級処理は、スルホン化有機顔料塩の平均粒子径が８０〜３００ｎｍになるように行うことが好ましく、９０〜２００ｎｍになるように行うことがより好ましく、１００〜１１０ｎｍになるように行うことがより好ましい。また、湿式分級処理は、スルホン化有機顔料塩の最大粒子径が７００ｎｍ以下となるように行うことが好ましく、６００ｎｍ以下になるように行うことがより好ましい。
【００５０】
なお、本出願書類において、上記スルホン化有機顔料塩の平均粒子径および最大粒子径は、それぞれ、ヘテロダインレーザドップラー方式粒度分布測定装置〔マイクロトラック社製、ＵＰＡ  ｍｏｄｅｌ９３４０〕を用いて測定した、体積基準積算粒度分布における積算粒度で５０％の粒子径（平均粒子径Ｄ５０）および積算粒度で９９％の粒子径（平均粒子径Ｄ９９）を意味する。
【００５１】
上記湿式分級処理を施すことにより、大粒を除去し、インクジェットインクに適したスルホン化有機顔料塩水性分散体を得ることができる。
【００５２】
本発明の製造方法で得られたスルホン化有機顔料塩水性分散体を用いて作製されたインクジェットインク用スルホン化有機顔料塩水性分散体は、分散剤を添加しなくとも良好な分散性を示すことから、単に希釈等して印字に適した濃度に調整したり、必要に応じて添加剤を加えることにより、容易にインクジェットインクとすることができる。また、さらに分散剤等を添加し分散機で分散することにより、安定で定着性の強いインクジェットインクを得ることができる。
【００５３】
上記インクジェットインク用スルホン化有機顔料塩水性分散体からインクジェットインクを調製する場合、インクジェットインク用スルホン化有機顔料塩水性分散体に加える添加剤としては、湿潤剤、防腐剤、防黴剤、防錆剤、ｐＨ調整剤、浸透剤、定着剤、消泡剤等を挙げることができる。
【００５４】
湿潤剤としては、各種水溶性有機溶剤を挙げることができ、具体的には、エチレングリコール、ジエチレングリコール、トリエチレングリコール、テトラエチレングリコール、ポリエチレングリコール、プロピレングリコール、１，３−ブタンジオール、１，３−プロパンジオール、２−メチル−１，３−プロパンジオール、１，４−ブタンジオール、１，５−ペンタンジオール、１，６−へキサンジオール、グリセリン、１，２，６−へキサントリオール、２−エチル−１，３−ヘキサンジオール、１，２，４−ブタントリオ−ル、１，２，３−ブタントリオール、ペトリオール等の多価アルコ−ル類、エチレングリコールモノエチルエ−テル、エチレングリコ−ルモノブチルエーテル、ジエチレングリコールモノメチルエーテル、ジエチレングリコールモノエチルエーテル、ジエチレングリコールモノブチルエーテル、トリエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエ−テル類、Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物、ホルムアミド、Ｎ−メチルホルムアミド、Ｎ，Ｎ−ジメチルホルムアミド等のアミド類、モノエタノールアミン、ジエタノールアミン、トリエタノールアミン、モノエチルアミン、ジエチルアミン、トリエチルアミン等のアミン類、ジメチルスルホキシド、スルホラン、チオジエタノ−ル等の含硫黄化合物類、プロピレンカーボネート、炭酸エチレン、γ−ブチロラクトン等から選ばれる一種以上を挙げることができる。
これらの水溶性有機溶剤は、水とともに単独もしくは複数混合して用いることができる。
【００５５】
防腐剤、防黴剤としては、デヒドロ酢酸ナトリウム、ソルビン酸ナトリウム、２−ピリジンチオール−１−オキサイドナトリウム、イソチアゾリン系化合物、安息香酸ナトリウム、ペンタクロロフェノールナトリウム、プロキセルＸＬ−２等から選ばれる一種以上を挙げることができる。
【００５６】
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト、ベンゾトリアゾール等から選ばれる一種以上を挙げることができる。
【００５７】
ｐＨ調整剤としては、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩、ジエタノールアミン、トリエタノ−ルアミン等のアミン類、硼酸、塩酸、硝酸、硫酸、酢酸等から選ばれる一種以上を挙げることができる。
【００５８】
浸透剤としては、低臭気性かつ低蒸気圧の多価アルコールアルキルエーテルを使用することが好ましく、多価アルコールアルキルエーテルの中でも、紙などの被記録材へのインク浸透速度を効果的に速めることにより、被記録材上でインクの速乾性を向上させ、遅乾性に起因するブリーディングを防止し、かつ浸透にともなう滲みを起こしにくいものを選択して使用することが好ましい。このような多価アルコールアルキルエーテルの具体例としては、例えば、ジエチレングリコールメチルエーテル、ジエチレングリコールブチルエーテル、ジエチレングリコールイソブチルエーテル、ジプロピレングリコールメチルエーテル、ジプロピレングリコールプロピルエーテル、ジプロピレングリコールイソプロピルエーテル、ジプロピレングリコールブチルエーテル、トリエチレングリコールメチルエーテル、トリエチレングリコールブチルエーテル、トリプロピレングリコールメチルエーテル、トリプロピレングリコールブチルエーテル等から選ばれる一種以上を挙げることができる。
【００５９】
インクジェットインクを調製する場合、例えば、攪拌容器中に、攪拌しながら、インクジェットインク用スルホン化有機顔料塩水性分散体を加えつつ、さらに湿潤剤、防腐剤、防黴剤、防錆剤、ｐＨ調整剤、浸透剤、定着剤、消泡剤等の添加剤や、公知任意の水溶性樹脂、水に分散したワックス、樹脂エマルション等を添加して、攪拌し、必要に応じて水、水溶性有機溶媒で粘度を調整して、公知任意の濾過方法により濾過することにより製造することができる。
【００６０】
上記インクジェットインク用スルホン化有機顔料塩水性分散体を用いてインクジェットインクを調製する場合、有機顔料塩の濃度、即ち分散体中におけるスルホン化有機顔料塩の質量割合は、有機顔料の種類等に応じて適宜選択することができ、通常は１２〜２０質量％程度にすることが好ましい。
【００６１】
上記インクジェットインク用スルホン化有機顔料塩水性分散体は、本発明の製造方法によって得られたスルホン化有機顔料塩水性分散体を用いるものであることから、インクジェットインクに適した分散体を容易に調製することができる。
【実施例】
【００６２】
以下に本発明の内容を具体的な例を挙げて説明する。ただし、本発明はこれら実施例の内容に限定されるものではない。
【００６３】
（実施例１）
室温条件下、亜硫酸カリウム２０ｇを純水（密度１．００ｇ／ｃｍ３）１００ｃｍ３に添加、溶解させることにより亜硫酸カリウム水溶液を得た。この亜硫酸カリウム水溶液にジメチルアセトアミド（密度０．９４ｇ／ｃｍ３）６００ｃｍ３を添加してよく攪拌した後、有機顔料として、キナクドリン（大日精化工業（株）製ＰＲ−１２２、平均粒子径１０μｍ）の乾燥粉１５ｇを添加、混合して混合液をなした。
上記混合時において、純水の質量／亜硫酸塩の質量で表わされる比は５．０であり、亜硫酸塩の質量／有機顔料の質量で表わされる比は１．３であり、ジメチルアセトアミドの質量／有機顔料の質量で表わされる比は３７．６であった。
【００６４】
次いで、上記混合液に対し、ホモジナイザー（（株）東海製：ナノマイザー  ＴＬ−１５００）を用いて１００ＭＰａの加圧条件下で１回通過させることにより分散処理を行った。
上記分散処理後における、分散処理液中の有機顔料の平均粒子径をヘテロダインレーザドップラー方式粒度分布測定装置〔マイクロトラック社製、ＵＰＡ  ｍｏｄｅｌ９３４０〕を用いて測定したところ、０．５μｍであった。
【００６５】
上記分散処理液を２リットルのセパラブルフラスコに入れ、８０℃の反応温度で、２日間保持することにより、スルホン化処理を行った。
【００６６】
上記スルホン化処理終了後、処理液を２０リットルの純水中に添加し、分画分子量５０，０００の限外濾過膜モジュール（旭化成（株）製：ＳＩＰ−１０５３）を用いて精製処理を行った。
上記精製処理後、処理液のｐＨを測定しつつ、濃度０．５ｍｏｌ／ｌの水酸化ナトリウム水溶液を処理液のｐＨが９になるまで添加した後、セパラブルフラスコ中で９６℃の温度条件下、３時間加熱処理することにより熱中和処理を施した。
【００６７】
上記熱中和処理終了後、処理液に対し、再度、分画分子量５０，０００の限外濾過膜モジュール（旭化成（株）製：ＳＩＰ−１０５３）を用いて、スルホン化有機顔料濃度が２質量％で電気伝導率０．１２５ｍＳ／ｃｍになるまで精製処理を施した。
その後、上記限外濾過膜を用いて固形分濃度が１５質量％になるまで濃縮処理を施して、目的とするスルホン化有機顔料塩水分散体を得た。
【００６８】
（実施例２）
実施例１において、有機顔料として、キナクドリン（大日精化工業（株）製ＰＲ−１２２）１５ｇに代えて、銅フタロシニンブルー（東洋インキ製造（株）製、Ｐ．Ｂ．１５：３、平均粒子径１０μｍ）の乾燥粉１５ｇを用いた以外は、実施例１と同様にして固形分濃度が１５質量％であるスルホン化有機顔料塩水分散体を得た。
混合液の作製時において、純水の質量／亜硫酸塩の質量で表わされる比は５．０であり、亜硫酸塩の質量／有機顔料の質量で表わされる比は１．３であり、ジメチルアセトアミドの質量／有機顔料の質量で表わされる比は３７．６であった。
【００６９】
（実施例３）
実施例１において、有機顔料として、キナクドリン（大日精化工業（株）製ＰＲ−１２２）１５ｇに代えて、イエロー（大日精化工業（株）製、ＰＹ−１３８、平均粒子径１０μｍ）の乾燥粉１５ｇを用いた以外は、実施例１と同様にして固形分濃度が１５質量％であるスルホン化有機顔料塩水分散体を得た。
混合液の作製時において、純水の質量／亜硫酸塩の質量で表わされる比は５．０であり、亜硫酸塩の質量／有機顔料の質量で表わされる比は１．３であり、ジメチルアセトアミドの質量／有機顔料の質量で表わされる比は３７．６であった。
【００７０】
（実施例４）
室温条件下、亜硫酸水素化ナトリウム２０ｇを純水（密度１．００ｇ／ｃｍ３）１００ｃｍ３に添加、溶解させることにより亜硫酸カリウム水溶液を得た。この亜硫酸カリウム水溶液にジメチルホルムアミド（密度０．９４４ｇ／ｃｍ３）６００ｃｍ３を添加してよく攪拌した後、有機顔料として、キナクドリン（大日精化工業（株）製ＰＲ−１２２、平均粒子径１０μｍ）の乾燥粉１５ｇを添加、混合して混合液をなした以外は、実施例１と同様にして固形分濃度が１５質量％であるスルホン化有機顔料塩水分散体を得た。
上記混合時において、純水の質量／亜硫酸水素塩の質量で表わされる比は５．０であり、亜硫酸水素塩の質量／有機顔料の質量で表わされる比は１．３であり、ジメチルホルムアミドの質量／有機顔料の質量で表わされる比は３７．８であった。
【００７１】
（比較例１）
濃硫酸（濃度９８質量％）２リットルに対し、三酸化硫黄濃度が５質量％になるように発煙硫酸を添加した後、キナクドリン（大日精化工業（株）製ＰＲ−１２２）の乾燥粉３０ｇを添加して、４０℃で３時間反応させた。該反応により得られた反応液を滴下ロートに入れ、５００００ｃｍ３の氷水中に滴下した。
上記滴下後、分画分子量５０，０００の限外濾過膜モジュール（旭化成（株）製：ＳＩＰ−１０５３）にて脱硫処理を行い、脱硫処理終了後、処理液のｐＨを測定しつつ、濃度０．５ｍｏｌ／ｌの水酸化ナトリウム水溶液を処理液のｐＨが９になるまで添加し、セパラブルフラスコ中で９８℃の温度条件下、３時間加熱処理することにより熱中和処理を施した。
上記熱中和処理終了後、処理液に対し、再度、分画分子量５０，０００の限外濾過膜モジュール（旭化成（株）製：ＳＩＰ−１０５３）を用いて、有機顔料濃度が２質量％で電気伝導率０．１２５ｍＳ／ｃｍになるまで精製処理を施した。
その後、上記限外濾過膜を用いて固形分濃度が１５質量％になるまで濃縮処理を施して、目的とする有機顔料水分散体を得た。
【００７２】
（比較例２）
比較例１において、有機顔料として、キナクドリン（大日精化工業（株）製ＰＲ−１２２）３０ｇに代えて、銅フタロシニンブルー（東洋インキ製造（株）製、Ｐ．Ｂ．１５：３）の乾燥粉３０ｇを用いた以外は、比較例１と同様にして固形分濃度が１５質量％である有機顔料水分散体を得た。
【００７３】
（比較例３）
比較例１において、有機顔料として、キナクドリン（大日精化工業（株）製ＰＲ−１２２）３０ｇに代えて、イエロー（大日精化工業（株）製、ＰＹ−１３８）の乾燥粉３０ｇを用いた以外は、比較例１と同様にして固形分濃度が１５質量％である有機顔料水分散体を得た。
【００７４】
＜保存安定性評価＞
上記実施例１〜実施例３で得られた１５質量％に濃度調整したスルホン化有機顔料塩水分散体および比較例１〜比較例３で得られた有機顔料水分散体を、それぞれ密閉式ガラス瓶に入れ、インキュベーター中で７０℃で４週間加熱した。  
上記加熱前後における粘度（ｍＰａ・ｓ）を回転振動式粘度計（東機産業（株）製  ＴＶ−２０）により測定して、加温時における分散安定性を評価した。結果を表１に示す。
また、上記の粘度を測定した各サンプルにおいて、各有機顔料塩または有機顔料の濃度を０．１〜０．５ｋｇ／ｃｍ３  に調整し、ヘテロダインレーザドップラー方式粒度分布測定装置（マイクロトラック社製、ＵＰＡモデル９３４０型）を用いて、有機顔料粒子凝集体の粒子径（ｎｍ）を測定して体積基準累積度数分布曲線を作成し、この累積度数分布曲線から９９％累積度数の値を有機顔料粒子凝集体の最大粒子径（Ｄｕｐａ  ９９％）とし、５０％累積度数の値を有機顔料粒子凝集体の平均粒子径（Ｄｕｐａ  ５０％）として求めた。結果を表１に示す。
【００７５】
【表１】
2012167165.tif 000002
【００７６】
（インクジェットインクの調製）  
上記実施例１〜実施例３で得られた１５質量％に濃度調整したスルホン化有機顔料塩水分散体または比較例１〜比較例３で得られた有機顔料水分散体を、攪拌容器中に攪拌しながら加えつつ、さらに、グリセリン、ジエチレングリコールモノブチルエーテル、アセチルグリコール、ベンゾトリアゾール、プロキセルＸＬ−２およびトリエタノールアミンを加えた後、孔径０．８μｍのメンブランフィルターで濾過することにより、各インクジェットインクを調製した。
得られたインクジェットインクは、いずれも、スルホン化処理した顔料を６．００質量％（固形分換算量）、グリセリンを１４．００質量％、ジエチレングリコールモノブチルエーテルを５．００質量％、アセチルグリコールを１．００質量％、ベンゾトリアゾールを０．０２質量％、プロキセルＸＬ−２を０．０３質量％、トリエタノールアミンを０．８０質量％、精製水を７３．１５質量％含むものである。
【００７７】
＜画像評価＞
上記インクジェットインクを各々インクカートリッジに充填し、インクジェットプリンターＥＭ−９３０Ｃ(セイコーエプソン（株）製)で普通紙（Ｘｅｒｏｘ４０２４紙）に英数文字を印字し、１時間以上放置した後、光学濃度計（Ｘ−Ｒｉｔｅ社製、Ｘ−Ｒｉｔｅ  ５２８型）を用いて印字濃度（Ｏ．Ｄ．値）を測定するとともに、色相（ａ＊、ｂ＊）および彩度（Ｌ＊）を測定した。結果を表２に示す。
なお、インクジェットインクの調製に用いた分散体が何れの実施例または比較例で作製されたものであるのか対応関係を明確にするために、表２においては、印字濃度（Ｏ．Ｄ．値）、色相（ａ＊、ｂ＊）および彩度（Ｌ＊）を、各インクジェットインクを構成する分散体を作製した実施例番号および比較例番号に対応するように記載している。
【００７８】
【表２】
2012167165.tif 000003
【００７９】
表１に記載されているように、実施例１〜実施例３で得られたスルホン化有機顔料塩水分散体は、７０℃で４週間加熱しても、粘度、平均粒子径、最大粒子径がほとんど変化しないことから、分散性および保存安定性に優れるものであることが分かる。
また、実施例１〜実施例３で得られた分散体を用いて調製されたインクジェットインクは、インクジェットプリンターから安定して吐出することができるものであった。
さらに、表２に記載されているように、実施例１〜実施例３で得られた分散体を用いて調製されたインクジェットインクは、印字物の画像濃度（Ｏ．Ｄ．値）が高く、有機顔料として重要な色相を示すａ＊値、ｂ＊値のバランスがよく、彩度を示すＬ＊値が高いことから、優れた画像濃度、色相および彩度を発揮するものであることが分かる。
【００８０】
これに対して、表１に記載されているように、比較例１〜比較例３で得られた有機顔料水分散体は、７０℃で４週間加熱すると粘性および粒子径が著しく増加してゲル化してしまうことから、保存安定性に劣るものであることが分かる。
また、比較例１〜比較例３で得られた分散体を用いて調製されたインクジェットインクは、初期粒子径が大きく、印刷時にヘッドノズルの詰まりを生じ易いものであった。
さらに、表２に記載されているように、比較例１〜比較例３で得られた分散体を用いて調製されたインクジェットインクは、印字物の有機顔料として重要な色相を示すａ＊値、ｂ＊値や、彩度を示すＬ＊値が劣るものであった。
【産業上の利用可能性】
【００８１】
本発明によれば、水性媒体中で優れた分散性および保存安定性を発揮するとともに、インクジェットインク等の水性インクに用いたときに優れた吐出性、画像濃度、色相および彩度を発揮するスルホン化有機顔料塩水性分散体を簡便に製造する方法を提供することができる。